(57)【要約】  本発明は、  （ｉ）  以下の式（Ｉ）の繰り返し単位を有する化合物を含有する重合性組成物：2020506170.tif 000050  （式中、  Ｒ１は、水素原子、または直鎖状Ｃ１〜６アルキル基、または分枝状または環状Ｃ３〜６アルキル基を表し；  Ｌは一つ以上の一価または二価のオルガノポリシロキサン基を含み得る二価の有機連結基および／または一つ以上の一価または二価のペルフルオロヒドロカルビル基を表し；  ｎは少なくとも１の整数である）；および  （ｉｉ）  ビニルエーテル、ビニルエステル、ビニルシロキサン、（メタ）アクリルアミドおよび４〜２０個の炭素原子を有する１−アルケン類から選択される一つ以上のビニル化合物であって、前記ビニル化合物が、式（Ｉ）の繰り返し単位を有する前記化合物と共重合性である、一つ以上のビニル化合物；および、  （ｉｉｉ）  重合開始剤系、を含む歯科用組成物に関する。
2020506170.tif 000002
【特許請求の範囲】
【請求項１】
歯科用組成物であって、
（ｉ）  以下の式（Ｉ）の繰り返し単位を有する化合物を含有する重合性組成物：
【化１】
2020506170.tif 000042
（式中、
Ｒ１は、水素原子、または直鎖状Ｃ１〜６アルキル基、または分枝状または環状Ｃ３〜６アルキル基を表し；
Ｌは一つ以上の一価または二価のオルガノポリシロキサン基を含み得る二価の有機連結基および／または一つ以上の一価または二価のペルフルオロヒドロカルビル基を表し；
ｎは少なくとも１の整数である）；
（ｉｉ）  ビニルエーテル、ビニルエステル、ビニルシロキサン、（メタ）アクリルアミドおよび４〜２０個の炭素原子を有する１−アルケン類から選択される一つ以上のビニル化合物であって、前記ビニル化合物が、式（Ｉ）の繰り返し単位を有する前記化合物と共重合性である、一つ以上のビニル化合物；および、
（ｉｉｉ）  重合開始剤系、を含む、組成物。
【請求項２】
式（Ｉ）の繰り返し単位を有する化合物を含有する前記重合性組成物が、
（ａ）  以下の式（Ｉ）の一つ以上の化合物のｘ当量：
【化２】
2020506170.tif 000043
（式中、
Ｒ１は、請求項１に定義される通りである）；
（ｂ）  以下の式（ＩＩ）の化合物のｙ当量：
【化３】
2020506170.tif 000044
（式中、
Ｌ  は請求項１に記載の通りである）、および
（ｃ）  任意で以下の式（ＩＶ）または（Ｖ）の一つ以上の化合物のｚ当量：
【化４】
2020506170.tif 000045
（式中、
Ｒ２は、独立して、一つ以上の一価または二価のオルガノポリシロキサン基；および／または一つ以上の一価または二価のペルフルオロヒドロカルビル基；および／または（メタ）アクリロイル基、（メタ）アクリルアミド基、ビニルエーテル基、ビニルエステル基、アジリジン、エポキシド基およびオキセタン基から選択される一つ以上の重合性基を含み得る有機基であって、
０．０５≦ｘ／ｙ≦０．６６、および２ｙ−２ｘ≦ｚ≦１．５（２ｙ−２ｘ）であり、ｘ、ｙ、およびｚは成分（ａ）、（ｂ）および（ｃ）のモル当量である）、を含む混合物を反応させること、によって得られる、請求項１に記載の歯科用組成物。
【請求項３】
Ｒ１が水素原子である、請求項１または２に記載の歯科医用組成物。
【請求項４】
Ｌが二価のヒドロカルビル基である、請求項１〜３のいずれか一項に記載の歯科用組成物。
【請求項５】
Ｌは、二価のオルガノポリシロキサン基を含有する二価の有機連結基である、請求項１〜４のいずれか一項に記載の歯科用組成物。
【請求項６】
前記オルガノポリシロキサン基が、ビニルエーテル、ビニルエステル、オキセタン、およびアジリジン基から選択される重合性基を含有する、請求項１〜５のいずれか一項に記載の歯科用組成物。
【請求項７】
フリーラジカル重合とカチオン性重合との組み合わせによる貫入ネットワーク（ＩＰＮ）を形成するよう適合される、請求項１〜６のいずれか一項に記載の歯科用組成物。
【請求項８】
前記重合性組成物（ｉ）は、１．４５０〜１．５４０の屈折率を有する、請求項１〜７のいずれか一項に記載の歯科用組成物。
【請求項９】
歯科印象材料および歯科用複合材から選択される、請求項１〜８のいずれか一項に記載の歯科用組成物。
【請求項１０】
歯科用組成物で使用するための重合性組成物の調製のための方法であって、前記方法が、
（ａ）  以下の式（Ｉ）の一つ以上の化合物のｘ当量：
【化５】
2020506170.tif 000046
（式中、
Ｒ１は、請求項１に定義される通りである）；
（ｂ）  以下の式（ＩＩ）の化合物のｙ当量：
【化６】
2020506170.tif 000047
（式中、
Ｌは請求項１に記載の通りであり、
（ｃ）  任意で以下の式（ＩＶ）または（Ｖ）の一つ以上の化合物のｚ当量：
【化７】
2020506170.tif 000048
（式中、
Ｒ２は、独立して、一つ以上の一価または二価のオルガノポリシロキサン基；および／または一つ以上の一価または二価のペルフルオロヒドロカルビル基；および／または（メタ）アクリロイル基、（メタ）アクリルアミド基、ビニルエーテル基、ビニルエステル基、アジリジン、エポキシド基およびオキセタン基から選択される一つ以上の重合性基を含み得る有機基であって、
０．０５≦ｘ／ｙ≦０．６６、および２ｙ−２ｘ≦ｚ≦１．５（２ｙ−２ｘ）であり、ｘ、ｙ、およびｚは成分（ａ）、（ｂ）および（ｃ）のモル当量である）、を含む混合物を反応させる工程、を含む、方法。
【請求項１１】
請求項１０に記載の方法によって得られる、重合性組成物。
【請求項１２】
以下の式（ＶＩ）のうちの一つの重合性マクロモノマーを含む：
【化８】
2020506170.tif 000049
（式中、
ｍは０〜２０の整数であり、
ｏは０〜２０の整数であり、
ｐは、１〜４０の整数であり、
Ｒ１は、水素原子、または直鎖状Ｃ１〜６もしくは分枝状Ｃ２〜６または環状Ｃ３〜６アルキル基を表し、
Ｒ３は、直鎖状Ｃ１〜６、もしくは分枝状または環状Ｃ３〜６アルキル基を表し、
Ｒ４は、ビニル基、ビニルエーテル基、ビニルエステル基、アジリジン基、オキセタン基を表し、または直鎖状Ｃ１〜６、分枝状若しくは環状Ｃ３〜６アルキル基を表し、
ｎは１〜５０の範囲の平均鎖長である）、請求項１１に記載の重合性組成物。
【請求項１４】
歯科用組成物における、請求項１３に記載の式（ＶＩ）の重合性マクロモノマーの使用。
【請求項１５】
前記歯科用組成物が、歯科印象材料、流動性歯科用複合材、汎用性歯科用複合材、充填可能歯科複合材、または小窩裂溝封鎖材である、請求項１４に記載の使用。
【発明の詳細な説明】
【技術分野】
【０００１】
本発明は、ラジカル重合において反応性のある繰り返し単位を有する化合物を含有する重合性組成物を含有する歯科用組成物に関する。さらに、本発明は、歯科用組成物で使用するための重合性組成物の調製のための方法に関する。本発明はまた、本発明の方法によって得られる重合性組成物にも関する。最後に、本発明は、歯科用組成物中の特定の重合性マクロモノマーの使用に関する。
【０００２】
歯科用組成物は、歯科印象材料、流動性歯科用複合材、汎用性歯科用複合材、充填可能歯科用複合材、または小窩裂溝封鎖材であってもよく、この組成物は特に（メタ）クリレートアレルギーを患う患者に適している。
【背景技術】
【０００３】
メチルメタクリレート（ＭＭＡ）、トリエチレングリコールジメタクリレート（ＴＥＧＤＭＡ）、エチレングリコールジメタクリレート（ＥＧＤＭＡ）、２，２−ｂｉｓ［４−（２−ヒドロキシ−３−メタクリルオキシプロポキシ）フェニル］プロパン（ｂｉｓ−ＧＭＡ）、および２−ヒドロキシエチルメタクリレート（２−ＨＥＭＡ）などのアクリルモノマーは、多くの歯科用組成物中に含有される。歯科従事者または患者は、アクリルモノマーへの曝露によってアレルギーを持つようになる場合がある。アレルギー反応は、アレルギーのある従事者または患者がこうしたアレルゲンに再び曝露されたときに生じる場合がある。多くの研究では、歯科専門家、ならびに歯科治療を受けてレジンベース材に曝露された患者における（メタ）アクリレートアレルギーの高い発生率が確認されている（Ｋ．Ａａｌｔｏ−Ｋｏｒｔｅら、Ｃｏｎｔａｃｔ  Ｄｅｒｍａｔｉｔｉｓ  ５７（５）：３２４−３０，Ｄｅｃｅｍｂｅｒ  ２００７）。したがって、アクリルモノマーへの曝露は、特に（メタ）アクリレートアレルギーを患う個人によって、低減されるか、または完全に回避されるべきである。
【０００４】
一方、歯科用アクリル調製物は、望ましい特性を提供し、歯科用組成物などの歯科用修復材料に容易に代用することはできない。従って、アクリルアレルゲンを含まない、および（メタ）アクリレートの使用により得られる特性を維持または改善する歯科用組成物に対するニーズが存在する。
【０００５】
歯科印象は、義歯、クラウンまたは他の補綴物の作製に使用され得る口腔組織の負の記録である。歯科印象は、カスタマイズされたトレー内に流体材料を患者の口腔内に配置することによって実施される。その後、材料は弾性固体になり、口腔内から取り外されたときに歯の形状が保持される。従来、歯科印象材料は、別々に保存する必要がある二種類のペーストを混合し、混練することによって活性化される必要がある。
【０００６】
歯科印象材料は、親水性／疎水性の特性、設定機構および弾性に基づいて分類され得る。印象材料は、可逆的な物理的プロセスまたは剛性または弾性印象を提供するための不可逆的な化学反応によって設定され得る。不可逆的な化学反応を考慮すると、弾性印象は、アルギン酸、ポリスルフィド、ポリエーテルまたはシリコーン印象材料の硬化によって得られる場合があるが、剛性印象は印象石膏または亜鉛ユージノールセメントによって形成される。
【０００７】
不可逆的な化学反応による歯科印象の調製には、材料が許容可能な作用時間および設定時間を有することが必要である。従って、従来の歯科印象材料は、所定の範囲で作用および設定時間を提供するように製剤化される。従来の歯科印象材料は、同時に非常に短い設定時間を有することを許容する一方で、任意の長い作業時間を有することを許容しない。
【０００８】
一方、（メタ）アクリレート系材料は、患者の口腔から硬化した歯科印象を除去することが困難であるように、歯表面に付着する傾向がある。さらに、多量の歯科印象材料を仮定すると、歯科印象材料中のアクリルモノマーの使用はアレルギーリスクをもたらし、（メタ）アクリレートアレルギーを患う患者にとって望ましくない。
【０００９】
ＤＥ１０２０１００４６６９７号は、マレイン酸および／またはフマル酸に由来する基に加えて追加のエチレン性不飽和基を有さないマレイン酸および／またはフマル酸に由来する有機化合物を含有する第一の成分と、少なくとも一つのアクリル酸エステルおよび／またはメタクリル酸エステル残基を含む有機化合物を含有する第二の成分を含むラジカル重合性歯科材料を開示する。
【発明の概要】
【００１０】
本発明の問題は、歯科従事者または患者にアレルギー反応を生じさせない歯科用組成物を提供することであり、任意の長い作用時間を有することであって、また同時に短い設定時間を有することであり、溶媒なしでも、機械的特性、屈折率、および粘度を含む硬化歯科用組成物の優れた特性を提供することである。
【００１１】
歯科印象材料または歯科用複合材などの歯科用組成物で使用され得る重合性組成物の調製のための方法を提供すること、それにより、その組成物が歯科従事者または患者にアレルギー反応を生じさせず、溶媒なしでも機械的特性、屈折率、粘性を含む優れた特性を提供することが本発明のさらなる問題である。
【００１２】
さらに、歯科従事者または患者にアレルギー反応を生じさせず、および、溶媒なしでも機械的特性、屈折率、粘性を含む優れた特性を提供するための歯科印象材料または歯科用複合材の調製に使用され得る、重合性組成物を提供することが本発明のさらなる問題である。
【００１３】
さらに、歯科印象材料または歯科用複合材で使用するための、歯科従事者または患者にアレルギー反応を引き起こさない特定の重合性マクロモノマーを提供することが、本発明の問題である。
【００１４】
この問題は、以下を含む歯科用組成物によって本発明に従い解決される：
（ｉ）  以下の式（Ｉ）の繰り返し単位を有する化合物を含有する重合性組成物：
【化１】
2020506170.tif 000003
（式中、
Ｒ１は、水素原子、または直鎖状Ｃ１〜６若しくは分枝状または環状Ｃ３〜６アルキル基を表し；
Ｌは一つ以上の一価または二価のオルガノポリシロキサン基を含み得る二価の有機連結基および／または一つ以上の一価または二価のペルフルオロヒドロカルビル基を表し；
ｎは少なくとも１の整数である）；
（ｉｉ）  ビニルエーテル、ビニルエステル、ビニルシロキサン、（メタ）アクリルアミドおよび４〜２０個の炭素原子を有する１−アルケン類から選択される一つ以上の化合物であって、当該ビニル化合物が、式（Ｉ）の繰り返し単位を有する化合物と共重合性である、一つ以上の化合物；および、
（ｉｉｉ）  重合開始剤系。
【００１５】
さらに、本発明は、歯科用組成物で使用するための重合性組成物の調製のための方法を提供し、方法は、
（ａ）  以下の式（Ｉ）の一つ以上の化合物のｘ当量：
【化２】
2020506170.tif 000004
（式中、
Ｒ１は、請求項１に定義される通りである）；
（ｂ）  以下の式（ＩＩ）の化合物のｙ当量：
【化３】
2020506170.tif 000005
（式中、
Ｌは、上で定義された通りである）；および、
（ｃ）  任意で以下の式（ＩＩＩ）の一つ以上の化合物のｚ当量：
【化４】
2020506170.tif 000006
（式中、
Ｒ２は、アルキル基、アルケニル基、またはアラルキル基であり、これらの基は、これは同一あってもまたは異なっていてもよい、独立してフェニル基、ハロゲン原子、またはヒドロキシル基から選択される、１〜３つの基によって置換されていてもよく、
０．０５≦ｘ／ｙ≦０．６６、および２ｙ−２ｘ≦ｚ≦１．５（２ｙ−２ｘ）であり、ｘ、ｙ、およびｚは成分（ａ）、（ｂ）および（ｃ）のモル当量である）、を含む混合物を反応させること、を含む。
【００１６】
さらに、本発明は、本発明の方法によって得ることができる重合性組成物を提供する。
【００１７】
最後に、本発明は、歯科印象材料または歯科用複合材などの歯科用組成物中の本発明による重合性マクロモノマーの使用を提供する。
【００１８】
本発明は、式（Ｉ）の繰り返し単位を有する化合物を含有する重合性組成物を含む歯科用組成物が、歯科従事者または患者にアレルギー反応を生じさせず、任意の長い作業時間および短い設定時間を提供するように適合され、また溶媒なしでも機械的特性、屈折率および粘度を含む硬化組成物の優れた特性を提供する、という認識に基づく。
【００１９】
さらに、本発明は、以下の式（Ｉ）の繰り返し単位を有する化合物が、ビニル基、ビニルエーテル基およびビニルエステル基から選択される重合性基を有する化合物とのラジカル共重合に従って硬化され得る、という認識に基づく。さらに、式（Ｉ）の繰り返し単位を有する化合物は、ビニル基、ビニルエーテル基、およびビニルエステル基から選択される化合物とのフリーラジカル共重合と、アジリジン基、エポキシド基およびオキセタン基から選択される重合性基を有する化合物とのカチオン性重合との組み合わせによって硬化され得る。したがって、本発明の歯科用組成物は、フリーラジカル重合とカチオン性重合との組み合わせによる貫入ネットワーク（ＩＰＮ）を形成するよう適合され得る。
【００２０】
したがって、本発明による歯科用組成物は、歯科印象材料、流動性歯科用複合材、汎用性歯科用複合材、充填可能歯科用複合材、または小窩裂溝封鎖材として使用するための代替的（メタ）アクリレート系歯科用組成物として使用され得る。
【発明を実施するための形態】
【００２１】
本明細書に定義される、直鎖状Ｃ１〜６、または分枝状または環状Ｃ３〜６アルキル基は、以下の意味を有してもよい。
【００２２】
直鎖状Ｃ１〜６アルキル基は、メチル、エタン−１−イル、プロパン−１−イル、ブタン−１−イル、ペンタン−１−イル、またはヘキサン−１−イルから選択されてもよい。
【００２３】
分枝状Ｃ３〜６アルキル基は、イソプロピル、イソブチル、ｔｅｒｔ−ブチル、ペンタン−２−イル、ペンタン−３−イル、２−メチルブタン−１−イル、２−メチルブタン−２−イル、２−メチルブタン−３−イル、２，２−ジメチルプロピル、ヘキサン−２−イル、ヘキサン−３−イル、２−メチルペンタン−１−イル、３−メチルペンタン−１−イル、４−メチルペンタン−１−イル、２−メチルペンタン−２−イル、３−メチルペンタン−２−イル、４−メチルペンタン−２−イル、２−メチルペンタン−３−イル、３−メチルペンタン−３−イル、４−メチルペンタン−３−イル、２，２−ジメチルブタン−１−イル、２，３−ジメチルブタン−１−イル、３，３−ジメチルブタン−１−イル、２，２−ジメチルブタン−２−イル、２，３−ジメチルブタン−２−イル、および３，３−ジメチルブタン−２−イルから選択され得る。
【００２４】
環状Ｃ３〜６アルキル基は、シクロプロピル基、シクロブチル基、シクロペンチル基またはシクロヘキシル基から選択され得る。
【００２５】
「重合」という用語は、多数の化合物を組み合わせることによって大きな分子、すなわち高分子またはポリマーを形成することに関連する。化合物の文脈での「重合性」という用語は、共有結合の形成下で化合物を重合する能力を指す。重合性化合物は、直鎖状高分子を形成し得るか、または三次元ネットワーク構造を有する架橋ポリマーを形成するために組み合わせ得る。特定の実施形態によると、本発明に従って使用される重合性化合物は、独立した重合プロセスによって貫入重合体ネットワーク（ＩＰＮ）を形成し得る。貫入重合体ネットワークは、分子スケールで少なくとも部分的に交絡しているが、互いに共有結合はしておらず、化学結合が破壊されない限り分離できない二つ以上のネットワークを含む重合体、である。単一の重合性官能基を有する重合性化合物は直鎖状ポリマーを形成し、一方少なくとも二つの重合性官能基を有する重合性化合物はポリマーネットワークとしても知られる架橋ポリマーを形成し得る。半貫入重合体ネットワーク（ＳＩＰＮ）は、少なくとも一部の直鎖状または分枝状マクロ分子によるネットワークのうちの少なくとも一つの分子スケールにおける貫入によって特徴付けられる、一つ以上の直鎖状または分枝状重合体を含む重合体を形成することによって形成され得る。半貫入重合体ネットワークは、成分たる直鎖状または分枝状重合体が、原則として、化学結合を破壊することなく、成分の直鎖状または分枝状重合体から分離され得るため、重合体ブレンドである。逐次的貫入重合体ネットワークは、第一の成分ネットワークの形成に続いて第二の成分ネットワークが形成されるプロセスによって調製された貫入重合体ネットワークである。逐次的半貫入重合体ネットワークは、ネットワークの形成につながる反応の完了後に直鎖状または分枝状成分が形成されるか、またはその逆のプロセスによって調製された半貫入重合体ネットワークである。
【００２６】
本明細書で使用される用語「重合性組成物」は、少なくとも一つの重合性二重結合、好ましくは炭素−炭素二重結合を有する一つ以上の化合物を含有する組成物、を意味する。
【００２７】
用語「硬化」は、重合性化合物、例えばモノマー、オリゴマー、または更にはポリマーの、好ましくは架橋ポリマーネットワークへの重合を意味する。
【００２８】
「重合開始剤系」という用語は本明細書で使用される場合、重合性化合物の重合化を開始することができる任意の化合物または化合物の混合物を意味する。用語「重合開始剤」は、例えば、光化学または熱プロセスにおいて、熱、光に曝露することにより、または共開始剤との相互作用により活性化された場合に、フリーラジカルを形成する任意の化学化合物を意味する。「光開始剤系」は、２５０〜８００ｎｍの波長を有する作用光などの光によって活性化され得る重合開始剤系である。
【００２９】
本発明は、重合開始剤系によって重合性または共重合性である重合性組成物を提供する。重合性組成物は歯科用組成物中に含有され、歯科用組成物は歯科印象材料または歯科用複合材であってもよい。歯科用組成物は、１パック型の歯科用組成物であることが好ましい。歯科用複合材は、汎用性歯科用複合材、充填可能歯科用複合材、または小窩裂溝封鎖材であってもよい。好ましくは、本発明による歯科用組成物は、歯科印象材料である。
【００３０】
本発明の歯科用組成物は、下記式（Ｉ）の繰り返し単位を有する化合物を含有する重合性組成物を含む：
【化５】
2020506170.tif 000007
【００３１】
式（Ｉ）は、炭素−炭素二重結合の観点から任意の幾何異性体を含む。従って、式（Ｉ）の繰り返し単位を有する化合物は、Ｅ−異性体またはＺ−異性体、またはＥ−異性体とＺ−異性体の混合物を含み得る。主に非直鎖状のＺ−異性体は、重合性組成物の粘性の観点から存在することが好ましい。
【００３２】
式（ＩＩ）において、Ｒ１は、水素原子、または直鎖状Ｃ１〜６、分枝状または環状Ｃ３〜６アルキル基を表す。好ましい実施形態によれば、Ｒ１は水素原子を表す
【００３３】
式（Ｉ）において、Ｌは二価の有機連結基を表す。二価の有機連結基は、二価のヒドロカルビル基であってもよい。二価の有機連結基は、有機ジオール化合物、好ましくは以下の式（Ｉａ）の有機第一級ジオール化合物に由来してもよく、これは式（Ｉ）の化合物中にジエステル結合を形成する：
【化６】
2020506170.tif 000008
式中、Ｌ’は二価の有機基である。有機基は、二価のヒドロカルビル基、オルガノポリシロキサン基およびペルフルオロアルキレン基から選択され得る。
【００３４】
好ましい実施形態によると、ＬまたはＬ’は、２〜２０個の炭素原子、または６〜２０個の炭素原子を有する二価の芳香族基を有する二価の置換または非置換の脂肪族基である。２〜２０個の炭素原子、または６〜２０個の炭素原子を有する芳香族基を有する二価の脂肪族基は、水素原子の代わりに置換基を有してもよい。ここで二価の脂肪族基は、アルキレン、置換アルキレン、アルケニレン、置換アルケニレン、アルキニレン、置換アルキニレンまたはポリアルキレンオキシ（ｐｏｌｙａｌｋｙｌｅｎｅｏｘｙ）を指す。アルキレン、置換アルキレン、アルケニレン、および置換アルケニレンが好ましく、アルキレンおよび置換アルキレンがさらに好ましい。二価の脂肪族基は、鎖状構造を有することが好ましく、直鎖構造がより好ましい。
【００３５】
二価の脂肪族基は、炭素原子を２〜２０個を含むことが好ましく、２〜１５個がより好ましく、２〜１２個がさらに好ましく、２〜１０個が特に好ましい。
【００３６】
二価の脂肪族基上の置換基の例には、フッ素原子、ヒドロキシ、カルボキシ、アミノ、アリール、アルコキシ、アリールオキシ、モノアルキルアミノおよびジアルキルアミノが含まれる。
【００３７】
二価の芳香族基は、二価の単環式または多環式芳香族炭化水素基を指す。二価の芳香族基の具体的な例には、例えば、１，２−フェニレン、１，３−フェニレン、１，４−フェニレン、ビフェニル−４，４’−ジイル、ジフェニルメタン−４，４’−ジイル、３，３−ジメチルビフェニル−４，４’−ジイル、１，２−ナフタレン、１，５−ナフタレン、および２，６−ナフタレンが含まれる。二価の芳香族基上の置換基の例には、上述の二価の脂肪族基上の置換基の例、ならびにアルキルが含まれる。
【００３８】
二価の有機連結基Ｌは、一つ以上の一価または二価のオルガノポリシロキサン基を含み得る。特定の実施形態によると、二価の有機連結基Ｌは、一価または二価のオルガノポリシロキサン基を含有する。さらなる特定の実施形態によると、二価の有機連結基Ｌは、２〜６つ、好ましくは２〜４つの一価または二価のオルガノポリシロキサン基を含有する。
【００３９】
一価のオルガノポリシロキサン基は、二価のヒドロカルビル基の置換基として存在してもよく、または末端封止基として存在してもよく、以下の式（Ｉｂ）の基であることが好ましい：
【化７】
2020506170.tif 000009
（式中、
同一でも異なっていてもよいＲ３は、独立して直鎖状Ｃ１〜６、または分枝状または環状Ｃ３〜６アルキル基基を表し、
一つ以上のＲ４が存在するとき、同一でも異なっていてもよいＲ４は、独立してビニル基、ビニルエーテル基、ビニルエステル基、アジリジン基、オキセタン基を表し、または直鎖状Ｃ１〜６、または分枝状または環状Ｃ３〜６アルキル基、または式（Ｉｂ）のさらなる基を表し、
ａは０〜５０の整数である）。
【００４０】
二価のオルガノポリシロキサン基は、以下の式（Ｉｂ）の基であり得る：
【化８】
2020506170.tif 000010
（式中、
一つ以上のＲ３が存在するとき、同一でも異なっていてもよいＲ３は、独立して直鎖状Ｃ１〜６、または分枝状または環状Ｃ３〜６アルキル基を表し、
一つ以上のＲ４が存在するとき、同一でも異なっていてもよいＲ４は、独立してビニル基、ビニルエーテル基、ビニルエステル基、アジリジン基、オキセタン基を表し、または直鎖状Ｃ１〜６、または分枝状または環状Ｃ３〜６アルキル基、または式（Ｉｂ）のさらなる一価の基を表し、
ｂは０〜５０の整数である）。
【００４１】
ポリシロキサン基は、ポリジメチルシロキサン、ポリエチルメチルシロキサン、またはポリジエチルシロキサンなどのポリジアルキルシロキサンから選択され得ることが好ましい。
【００４２】
二価のオルガノポリシロキサン基は、二価の有機連結基の二つの断片を架橋することができ、または二価の有機連結基の一部を有する環状構造を形成してもよい。好ましい実施形態によれば、Ｌは、一つ以上の一価または二価のポリシロキサン基を含有し得る二価のヒドロカルビル基である。
【００４３】
二価の有機連結基はまた、一つ以上の一価または二価のペルフルオロヒドロカルビル基を含有し得る。ペルフルオロヒドロカルビル基は、全ての水素原子がフッ素原子によって置換されるヒドロカルビル基である。
【００４４】
好ましい実施形態によれば、Ｌは、一つ以上の一価または二価のペルフルオロヒドロカルビル基を含有し得る二価のヒドロカルビル基である。一価のペルフルオロヒドロカルビル基は、アルキルおよびアリールペルフルオロカルボンを含み、適切なペルフルオロヒドロカルビル基は、例えば、トリフルオロメチル、ペンタフルオロエチル、ペンタフルオロフェニル、およびヘプタフルオロナフチルである。ヒドロカルビル基のアリール基は、Ｃ１〜１８アルキル基またはＣ６〜２０アリール基またはアラルキル基であることが好ましい。
【００４５】
好ましくは、Ｌはポリアルキレン基またはポリアルキレンオキシド基であり、この基は一価または二価のポリシロキサン基を含有し得、またはＬはポリアルキレン基、ポリアルキレンオキシド基、およびポリシロキサン基の組み合わせを含有する二価の基である。
【００４６】
ポリアルキレン基は、Ｃ２〜２０ポリアルキレン基であってもよく、より好ましくは、エチレン基、プロピレン基、ブチレン基、ペンチレン基、ヘキシレン基、ヘプチレン基、オクチレン基、ノニレン基、デシレン基、ウンデシレン基、またはドデシレン基などのＣ２〜１２である。
【００４７】
ポリアルキレンオキシド基は、ポリエチレンオキシド基、ポリプロピレンオキシド基、ポリブチレンオキシド基、ポリペンチレンオキシド基、またはポリヘキシレンオキシド基などのポリＣ２〜６アルキレンオキシド基であり得る。好ましくは、ポリＣ２〜６アルキレンオキシド基は、２〜２０個の繰り返し単位を有する。
【００４８】
ポリアルキレン基、ポリアルキレンオキシド基、およびポリシロキサン基の組み合わせを含有する二価の基は、以下の式（Ｉｄ）の基であり得る：
【化９】
2020506170.tif 000011
（式中、
ｍは０〜２０の整数であり、
ｏは０〜２０の整数であり、
ｐは、１〜４０の整数であり、
Ｒ３は、直鎖状Ｃ１〜６、もしくは分枝状または環状Ｃ３〜６アルキル基を表し、
Ｒ４は、ビニル基、ビニルエーテル基、ビニルエステル基、アジリジン基、オキセタン基を表し、または直鎖状Ｃ１〜６、分枝状若しくは環状Ｃ３〜６アルキル基を表す）。
【００４９】
好ましい実施形態によると、Ｌは二価のオルガノポリシロキサン基を含有する二価の有機連結基である。オルガノポリシロキサン基は、ビニルエーテル、ビニルエステル、オキセタン、およびアジリジン基から選択される重合性基を含有することが好ましい。
【００５０】
式（Ｉ）において、ｎは少なくとも１の整数である。整数ｎは好ましくは１〜７０の範囲である。より好ましくは、ｎは２〜２０の範囲である。
【００５１】
式（Ｉ）の繰り返し単位を有する化合物を含有する重合性組成物は、以下を含む混合物を反応させることによって得ることができる：
（ａ）  以下の式（Ｉ）の一つ以上の化合物のｘ当量：
【化１０】
2020506170.tif 000012
（式中、
Ｒ１は上で定義される通りである）；
（ｂ）  以下の式（ＩＩ）の化合物のｙ当量：
【化１１】
2020506170.tif 000013
（式中、
Ｌは、上で定義された通りである）；および、
（ｃ）  任意で以下の式（ＩＶ）または（Ｖ）の一つ以上の化合物のｚ当量：
【化１２】
2020506170.tif 000014
（式中、
Ｒ２は、一つ以上の一価または二価のオルガノポリシロキサン基および／または一つ以上の一価または二価のペルフルオロヒドロカルビル基、および／または（メタ）アクリロイル基、（メタ）アクリルアミド基、ビニルエーテル基、ビニルエステル基から選択される一つ以上の重合性基を含み得る有機基であって、
０．０５≦ｘ／ｙ≦０．６６、および２ｙ−２ｘ≦ｚ≦１．５（２ｙ−２ｘ）であり、ｘ、ｙ、およびｚは成分（ａ）、（ｂ）および（ｃ）のモル当量である）。
【００５２】
Ｒ２は、一つ以上の一価または二価のオルガノポリシロキサン基および／または一つ以上の一価または二価のペルフルオロヒドロカルビル基、および／または（メタ）アクリロイル基、（メタ）アクリルアミド基、ビニルエーテル基、ビニルエステル基から選択される一つ以上の重合性基を含み得る有機基である。好ましい実施形態によると、Ｒ２は芳香族基である。Ｒ２が芳香族基であるとき、歯科用組成物の屈折率は増加する傾向がある。好ましくは、本発明による歯科用組成物は、１．４５０〜１．５４０の屈折率を有する重合性組成物（ｉ）を含有する。
【００５３】
本発明による歯科用組成物は、式（Ｉ）の繰り返し単位を有する化合物と共重合可能な一つ以上の化合物をさらに含む。式（Ｉ）の繰り返し単位を有する化合物と共重合可能な一つ以上の化合物は、ビニル化合物から選択される。ビニル化合物は、ビニルエーテルおよびその誘導体、ビニルエステルおよびその誘導体、ビニルシロキサンおよびその誘導体、ならびに（メタ）アクリルアミドおよび４〜２０個の炭素原子を有する１−アルケンであり得る。ビニルエーテルおよびその誘導体の具体的な例は、ジビニルエーテル、エチレングリコールジビニルエーテル、ジエチレングリコールジビニルエーテル、トリエチレングリコールジビニルエーテル、テトラエチレングリコールジビニルエーテル、ビニル−２−クロロエチルエーテル、ビニル−ｎ−ブチルエーテル、１，４−クロロヘキサンジメタノールジビニルエーテル、１，４−シクロヘキサンンジオールジビニルエーテル、ビニルグリシジルエーテル、ビス（４−（ビニルオキシメチル）シクロヘキシルメチル）グルタラート、トリ（エチレングリコール）ジビニルエーテル、１，４−ブタンジオールジビニルエーテル、テトラメチレングリコールジビニルエーテル、ネオペンチルグリコールジビニルエーテル、トリメチルオールプロパントリビニルエーテル、トリメチルオールエタントリビニルエーテル、ビス（４−（ビニルオキシ）ブチルイソフタレート、ヘキサンジオールジビニルエーテル、ペンタエリトリトールジビニルエーテルジビニルエーテル、アリルビニルエーテル、およびエチルビニルエーテルから選択される。
【００５４】
ビニルエステルおよびその誘導体は、エポキシレジンの不飽和モノカルボン酸とのエステル化により得ることができ、酢酸ビニル、安息香酸ビニル、ビニルシナミン、ビニル４−ｔｅｒｔ−ブチルベンゾート、ステアリン酸ビニル、プロピオン酸ビニル樹脂、吉草酸ビニル、ピバール酸ビニル、デカン酸ビニル、ジビニルエステル、アリルビニルエステル、アジピン酸ジビニルエステル、トリス（４−ビニルオキシ）ブチルトリメリット酸、ビス（４−（ビニルオキシ）ブチル）テレフタラート、テトラエチレングリコールジビニルエーテル、ペンタエリスリトールトリビニルエーテル、およびブテニルビニルエステルを含む。
【００５５】
ビニルシロキサンおよびその誘導体は、ビニルポリシロキサンおよびモノビニルジメチル末端ポリジメチルポリシロキサンなどのポリビニルポリシロキサンから選択され得る。
【００５６】
（メタ）アクリルアミドは、以下の構造式の化合物であってもよい：
【化１３】
2020506170.tif 000015
式（Ｄ）、（Ｅ）、（Ｆ）による好ましいアクリルアミドは、以下の式を有する：
【化１４】
2020506170.tif 000016
【００５７】
最も好ましいのは以下のビスアクリルアミドである：
以下の構造式を有するＮ，Ｎ’−ジアリル−１，４−ビスアクリルアミド−（２Ｅ）−ブタ−２−エン（ＢＡＡＢＥ）、
【化１５】
2020506170.tif 000017
および
以下の構造式を有するＮ，Ｎ’−ジエチル−１，３−ビスアクリルアミド−プロパン（ＢＡＤＥＰ）である。
【００５８】
【化１６】
2020506170.tif 000018
【００５９】
ビニル化合物はまた、４〜２０個の炭素原子を有する１−アルケンから選択され、以下を含む、単官能性モノマーから選択され得る：１−ブテン、１−ペンテン、１−ヘキセン、１−ヘプテン、１−オクテン、１−ノンエン、１−デセン、１−ドデセン、１−テトラデセン、１−ヘキサデセン、１−ヘプタデセン、１−オクタデセン、２−メチル−１−ブテン、３，３−ジメチル−１−ペンテン、２−メチル−１−ヘプテン、４，４−ジメチル−１−ヘプテン、３，３−ジメチル−１−ヘキセン、４−メチル−１−ペンテン、１−エイコシン、１−ドコシン、１−テトラコシン、１−ヘクサコシン、１−オクタコシン、１−トリアコンテン、１−ドトリアコンテン、１−テトラチリアコンテン、１−ヘキサトリアコンテン、１−オクタトリアコンテン、１−テトラコンテン、１−ドテトラコンテン、１−テトラテトラコンテン、１−ヘキサテトラコンテン、１−オクタテトラコンテン、１−ペンタコンテン、１‐ヘキサコンテンおよびそれらの混合物。
【００６０】
本発明による歯科用組成物は重合開始剤系（ｉｉｉ）をさらに含む。重合開始剤系（ｉｉｉ）は、式（Ｉ）の繰り返し単位を有する化合物を含有する重合性組成物の重合を開始することができる任意の化合物または系であってもよい。
【００６１】
重合開始剤系は、二成分系または三成分系であってもよい。二成分系は、重合開始剤および電子供与体化合物を含んでもよく、三成分系は、特に組成物がビニル基、ビニルエーテル基、ビニルエステル基、アジリジン基、オキセタン基などのカチオン性重合性基を含有する成分を含む場合、ラジカル重合および／またはカチオン性重合を触媒することができる成分をさらに含み得る。適切な触媒の例は、例えば、米国特許第５，５４５，６７６号に記載されるように、ヨードニウム塩、スルホニウム塩、およびホスホニウム塩から選択される。
【００６２】
重合開始剤系（ｉｉ）に好適な光開始剤は、ノリッシュＩ型及びノリッシュＩＩ型光開始剤である。
【００６３】
好適なノリッシュＩ型光開始剤は、ホスフィンオキシドおよびＳｉ−またはＧｅ−アシル化合物である。
【００６４】
ホスフィンオキシド開始剤は約３８０ｎｍ〜約４５０ｎｍの機能的波長範囲を有し、米国特許第４，２９８，７３８号、同第４，３２４，７４４号、及び同第４，３８５，１０９号、ならびに欧州特許公開第０１７３５６７号に記載されているようなアシルホスフィンオキシド及びビスアシルホスフィンオキシドを含む。アシルホスフィンオキシドの具体例として、２，４，６−トリメチルベンゾイルジフェニルホスフィンオキシド、ビス（２，４，６−トリメチルベンゾイル）フェニルホスフィンオキシド、ジベンゾイルフェニルホスフィンオキシド、ビス（２，６−ジメトキシベンゾイル）フェニルホスフィンオキシド、トリス（２，４−ジメチルベンゾイル）ホスフィンオキシド、トリス（２−メトキシベンゾイル）ホスフィンオキシド、２，６−ジメトキシベンゾイルジフェニルホスフィンオキシド、２，６−ジクロロベンゾイルジフェニルホスフィンオキシド、２，３，５，６−テトラメチルベンゾイルジフェニルホスフィンオキシド、ベンゾイル−ビス（２，６−ジメチルフェニル）ホスホネート、及び２，４，６−トリメチルベンゾイルエトキシフェニルホスフィンオキシドを挙げることができる。約３８０ｎｍ超〜約４５０ｎｍの波長範囲で照射された場合、フリーラジカル開始が可能な市販されているホスフィンオキシド光開始剤は、ビス（２，４，６−トリメチルベンゾイル）フェニルホスフィンオキシド（ＩＲＧＡＣＵＲＥ  ８１９）、ビス（２，６−ジメトキシベンゾイル）−（２，４，４−トリメチルペンチル）ホスフィンオキシド（ＣＧＩ  ４０３）、重量比２５：７５のビス（２，６−ジメトキシベンゾイル）−２，４，４−トリメチルペンチルホスフィンオキシドと２−ヒドロキシ−２−メチル−１−フェニルプロパン−１−オン（ＩＲＧＡＣＵＲＥ  １７００）との混合物、重量比１：１のビス（２，４，６−トリメチルベンゾイル）フェニルホスフィンオキシドと２−ヒドロキシ−２−メチル−１−フェニルプロパン−１−オン（ＤＡＲＯＣＵＲ  ４２６５）との混合物、及びエチル２，４，６−トリメチルベンゾイルフェニルホスフィナート（ＬＵＣＩＲＩＮ  ＬＲ８８９３Ｘ）、を含む。典型的には、ホスフィンオキシド開始剤は、組成物の総重量に基づいて、触媒有効量、例えば０．１重量％〜５．０重量％で組成物中に存在する。
【００６５】
Ｓｉ−またはＧｅ−アシル化合物光開始剤は、以下の式（Ｘ）を有することが好ましい：
ＸＰ−ＲＰ
（Ｘ）
[式中、
ＸＰは、次式（ＸＩ）の基であり：
【化１７】
2020506170.tif 000019
（式中、
ＭはＳｉまたはＧｅであり、
Ｒ１０は、置換もしくは非置換ヒドロカルビルまたはヒドロカルビルカルボニル基を表し、
Ｒ１１は、置換もしくは非置換ヒドロカルビルまたはヒドロカルビルカルボニル基を表し、
Ｒ１２は、置換または非置換ヒドロカルビル基を表し）、
ＲＰ（ｉ）はＸｐと同じ意味を有し、これにより式（Ｘ）の化合物は対称であってもまたは非対称であってもよく、あるいは
（ｉｉ）  以下の式（ＸＩＩ）の基である；
【化１８】
2020506170.tif 000020
（式中、
Ｙｐは、単結合、酸素原子、またはＮＲ’基を表し、Ｒ’は置換ヒドロカルビル基若しくは非置換ヒドロカルビル基を表し、
Ｒ１３は、置換若しくは非置換ヒドロカルビル基、トリヒドロカルビルシリル基、モノ（ヒドロカルビルカルボニル）ジヒドロカルビルシリル基、またはジ（ヒドロカルビルカルボニル）モノヒドロカルビルシリル基を表し）、あるいは
（ｉｉｉ）  ＭがＳｉである場合、ＲＰは置換または非置換ヒドロカルビル基であってもよい]。
【００６６】
式（Ｘ）の光開始剤化合物は、歯科用組成物に特に好適な重合開始剤を表す。式（Ｘ）の化合物は高い重合効率を提供し、着色問題が回避される。さらに、カンファーキノンのような従来の光開始剤を含む重合系において、着色は効率的に抑制される。さらに、式（Ｘ）の化合物は、歯科用途において典型的に適用される波長範囲内で光吸収を有し、それらは歯科用組成物の成分と適合性があり、さらに生理学的に無害であると考えられる。従って、式（Ｘ）の化合物は光開始剤として特に好ましい。
【００６７】
式（Ｘ）の化合物に関連して、本明細書で使用する「置換された」という用語は、Ｒ１０、Ｒ１１、Ｒ１２、Ｒ１３、およびＲ’が、ハロゲン原子、ニトロ基、シアノ基、ヒドロキシ基、アミノ基、Ｃ１〜６アルキル基、Ｃ１〜６アルコキシ基、および−ＮＲｘＲｙ基から成る群から選択される置換基で置換されていてもよいことを意味し、式中ＲｘおよびＲｙは互いに独立してＣ１〜６アルキル基を表す。ここで、ハロゲン原子の例示は、フッ素、塩素、臭素及びヨウ素とすることができる。Ｃ１〜６アルキル基は、例えば、メチル、エチル、ｎ−プロピル、イソプロピル、及びｎ−ブチルである。Ｃ１〜６アルコキシ基の例示は、例えば、メトキシ、エトキシ、及びプロポキシである。これらの置換基におけるアルキル部分は、直鎖状、分枝状または環状であってもよい。好ましくは、置換基は、塩素原子、ニトロ基、Ｃ１〜４アルコキシ基及び−ＮＲｘＲｙ基（式中、Ｒｘ及びＲｙは互いに独立してＣ１〜４アルキル基を表す）から選択される。
【００６８】
Ｒ１０、Ｒ１１及びＲ１２が置換される場合、それらは１〜３個の置換基、より好ましくは１個の置換基で置換されることが好ましい。
【００６９】
式（Ｘ）の化合物において、Ｒ１０、Ｒ１１、およびＲ１２部分は、以下のように定義されてもよい：
Ｒ１０及びＲ１１は、互いに独立して、置換若しくは非置換ヒドロカルビルまたはヒドロカルビルカルボニル基を表し、Ｒ１２は、置換または非置換ヒドロカルビル基を表す。
【００７０】
ヒドロカルビル基は、アルキル基、シクロアルキル基、シクロアルキルアルキル基、アリールアルキル基、またはアリール基であってもよい。
【００７１】
アルキル基は、直鎖状または分枝状Ｃ１〜２０アルキル基、典型的にはＣ１〜８アルキル基であってもよい。Ｃ１〜６アルキル基の例としては、１〜６個の炭素原子、好ましくは、１〜４個の炭素原子を有する直鎖状または分枝状アルキル基、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、及びｎ−ヘキシルを挙げることができる。
【００７２】
シクロアルキル基は、Ｃ３〜２０シクロアルキル基、典型的にはＣ３〜８シクロアルキル基であってもよい。シクロアルキル基の例としては、３〜６個の炭素原子を有する基、例えばシクロプロピル、シクロブチル、シクロペンチル及びシクロヘキシルを挙げることができる。
【００７３】
シクロアルキルアルキル基は、４〜２０個の炭素原子を有してもよく、１〜６個の炭素原子を有する直鎖状または分枝状アルキル基と３〜１４個の炭素原子を有するシクロアルキル基との組み合わせを含んでもよい。シクロアルキルアルキル（−）基の例としては、例えば、メチルシクロプロピル（−）メチルシクロブチル（−）、メチルシクロペンチル（−）、メチルシクロヘキシル（−）、エチルシクロプロピル（−）、エチルシクロブチル（−）、エチルシクロペンチル（−）、エチルシクロヘキシル（−）、プロピルシクロプロピル（−）、プロピルシクロブチル（−）、プロピルシクロペンチル（−）、プロピルシクロヘキシル（−）を挙げることができる。
【００７４】
アリールアルキル（−）基は、Ｃ７〜２０アリールアルキル（−）基、典型的には、１〜６個の炭素原子を有する直鎖状または分枝状アルキル基と６〜１０個の炭素原子を有するアリール（−）基との組み合わせであってもよい。アリールアルキル（−）基の具体例は、ベンジル（−）基またはフェニルエチル（−）基である。
【００７５】
アリール基は、６〜１０個の炭素原子を有するアリール基を含むことができる。アリール基の例は、フェニル及びナフチルである。
【００７６】
Ｒ１０及びＲ１１のヒドロカルビルカルボニル基は、有機残基Ｒｏｒｇが上記で定義されたヒドロカルビル残基であるアシル基（Ｒｏｒｇ−（Ｃ＝Ｏ）−）を表す。
【００７７】
式（Ｘ）の化合物は、一個または二個のヒドロカルビルカルボニル基を含んでもよく、即ちＲ１０またはＲ１１のいずれか一方がヒドロカルビルカルボニル基であるか、またはＲ１０およびＲ１１の両方がヒドロカルビルカルボニル基である。好ましくは、式（Ｘ）の化合物は、一個のヒドロカルビルカルボニル基を含む。
【００７８】
好ましくは、ヒドロカルビルカルボニル基はアリールカルボニル基であり、より好ましくはベンゾイル基である。
【００７９】
好ましくは、Ｒ１０およびＲ１１は、直鎖または分岐Ｃ１〜６アルキル基、およびフェニル基またはベンゾイル基から成る群から独立して選択され、これらの基は、ハロゲン原子、ニトロ基、Ｃ１〜４アルコキシ基、および−ＮＲｘＲｙ基から選択される一〜三個の置換基で任意に置換されてもよく、式中、ＲｘおよびＲｙは互いに独立してＣ１〜４アルキル基を表し、Ｒ１２は直鎖または分岐Ｃ１〜６アルキル基またはフェニル基である。
【００８０】
最も好ましくは、Ｒ１０およびＲ１１は、直鎖または分岐Ｃ１〜４アルキル基、およびフェニル基またはベンゾイル基から成る群から独立して選択され、これらの基は、ハロゲン原子、ニトロ基、Ｃ１〜４アルコキシ基および−ＮＲｘＲｙ基から選択されたものから成る群から選択される一個の置換基で任意で置換されてもよく、式中、ＲｘおよびＲｙは互いに独立してＣ１〜４アルキル基を表し、Ｒ１２は直鎖または分岐Ｃ１〜４アルキル基である。
【００８１】
式（Ｘ）の化合物では、ＲＰはＸＰと同じ意味を有してもよく、これにより式（Ｘ）の化合物は対称または非対称であってもよい。あるいは、ＲＰは、置換若しくは非置換のヒドロカルビル基、または式（ＸＩＩ）の基を表してもよい。好ましくは、ＲＰがＸＰと同じ意味を有する場合、式（Ｘ）の化合物は非対称である。ＲＰが置換または非置換ヒドロカルビル基を表す場合、ヒドロカルビル基は、Ｒ６について上記で定義されたものと同じ意味を有し、且つそれらから独立して選択される。
【００８２】
式（Ｘ）の化合物の式（ＸＩＩ）の基において、Ｒ１３は、置換または非置換ヒドロカルビル基、トリヒドロカルビルシリル基、モノ（ヒドロカルビルカルボニル）−ジヒドロカルビルシリル基、またはジ（ヒドロカルビルカルボニル）モノヒドロカルビルシリル基を表す。
【００８３】
式（ＸＩＩ）のＲ１３がトリヒドロカルビルシリル基、モノ（ヒドロカルビルカルボニル）−ジヒドロカルビルシリル基、またはジ（ヒドロカルビルカルボニル）モノヒドロカルビルシリル基である場合、ヒドロカルビルおよびヒドロカルビルカルボニル基の各々は、Ｒ１０、Ｒ１１およびＲ１２について定義されたものと同じ意味を有し、且つそれらから独立して選択される。
【００８４】
式（ＸＩＩ）では、Ｒ’はＲ１２について定義されたのと同じ意味を有し、且つそれらから独立して選択される。
【００８５】
式（Ｘ）の化合物においてＭがＳｉである場合、ＲＰはまた、置換または非置換ヒドロカルビル基であってもよく、ヒドロカルビル基は、Ｒ１２について上記で定義されたものと同じ意味を有し、且つそれらから独立して選択される。
【００８６】
例えば、ＲＰがＸＰと同じ意味を有し、且つ対称である式（Ｘ）の化合物は、以下の構造式を有してもよい：
【化１９】
2020506170.tif 000021
【００８７】
例えば、ＲＰが式（ＸＩＩ）の基を表し、ＹＰが結合、酸素原子、またはＮＰ’基であり、またＲ１３が置換もしくは非置換ヒドロカルビル基を表す式（Ｘ）の化合物は、以下の構造式を有してもよい：
【化２０】
2020506170.tif 000022
【００８８】
例えば、ＲＰが式（ＸＩＩ）の基を表し、Ｒ１３がトリヒドロカルビルシリル基を表す式（Ｘ）の化合物は、以下の構造式を有する：
【化２１】
2020506170.tif 000023
【００８９】
例えば、ＭがＳｉであり、ＲＰが置換または非置換ヒドロカルビル基を表す式（Ｘ）の化合物は、以下の構造式を有してもよい：
【化２２】
2020506170.tif 000024
【００９０】
好ましくは、式（Ｘ）の化合物は、以下から成る群から選択され：
【化２３】
2020506170.tif 000025
Ｍ＝Ｓｉである式（Ｘ）の化合物が特に好ましい。
【００９１】
最も好ましくは、式（Ｘ）の化合物は、以下から成る群から選択され：
式（Ｘ）の化合物は、以下から成る群から選択され：
【化２４】
2020506170.tif 000026
特に好ましくは、Ｍ＝Ｓｉである。
【００９２】
好適なＮｏｒｒｉｓｈ  ＩＩ型光開始剤は、例えば、約２５０ｎｍ〜約５２０ｎｍ（好ましくは約４５０ｎｍ〜約５００ｎｍ）の範囲内の光を吸収するモノケトン及びジケトンなどの増感剤化合物と共開始剤の組み合わせである。特に好適な増感剤化合物は、約２５０ｎｍ〜約５２０ｎｍ（更により好ましくは、約４５０〜約５００ｎｍ）の範囲内の光を吸収するαジケトンを含む。増感剤化合物の例としては、カンファーキノン、ベンジル、フリル、３，３，６，６−テトラメチルシクロ−ヘキサンジオン、フェノールアントラキノン、１−フェニル−１，２−プロパンジオン、及び別の１−アリール−２−アルキル−１，２−エタンジオン、ならびに環状αジケトンが挙げられる。好適な共開始剤は、置換アミン、例えばエチルジメチルアミノベンゾエートまたはジメチルアミノベンゾニトリル、または式（ＩＶ）の本重合性化合物のようなＣＨ−酸性を有する重合性化合物を含む電子供与化合物である。
【００９３】
第三級アミン還元剤は、アシルホスフィンオキシドと組み合わせて使用されることができる。適切な芳香族第三級アミンの例としては、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、４−Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノンエチル４−（Ｎ，Ｎ−ジメチルアミノ）安息香酸エステル、及びＮ，Ｎ−ジメチルアミノエチルメタクリレートが挙げられる。脂肪族第三級アミンの例としては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、及びトリエタノールアミントリメタクリレートが挙げられる。
【００９４】
アミン還元剤は、組成物の総重量に基づいて、０．１重量％〜５．０重量％の量で組成物中に存在してもよい。
【００９５】
歯科用組成物が酸性組成物の形態である場合、即ち組成物のｐＨ７が未満である場合、組成物のｐＨに応じて、式（Ｘ）の化合物は、エステル基を含有しないか、または一ヶ月以内に室温にてｐＨ３の水性媒体中で著しく加水分解しないエステル基のみという条件で選択することが好ましい。それにより、未硬化歯科用組成物の保存期間の安定性、ならびに患者の口の内での硬化後の安定性に関して、７未満のｐＨを有する組成物である酸性歯科用組成物の有利な安定性が確保される。従って、酸性歯科用組成物のためには、ＲＰが式（ＸＩＩ）（ＹＰは酸素原子である）の基であるものを除いて、式（Ｘ）の化合物が特に好ましい。
【００９６】
さらに、アシルシリル部分（−Ｃ（＝Ｏ）−Ｓｉ−）は塩基性条件、即ち７よりも高いｐＨに対して感受性がある場合があるので、アシルシリル部分が選択された塩基性ｐＨの水性媒体中で一ヶ月の間室温にて開裂されないという条件で、７より高い組成物のｐＨ値を適宜選択することが好ましい。
【００９７】
式（Ｘ）の化合物は、市販されているか、または公表された手順に従って調製され得る公知の化合物であってもよい。
【００９８】
ＭがＳｉであり、及びＲＰが置換または非置換のヒドロカルビル基を表す式（Ｘ）の化合物は、例としてＹａｍａｍｏｔｏ  Ｋ．ら，Ｊ．Ｔｅｔｒａｈｅｄｒｏｎ  Ｌｅｔｔ．，１９８０，ｖｏｌ．２１の１６５３頁〜１６５６頁に記載されているように、例えばジシランとの一段階Ｐｄ触媒反応によって容易に調製され得る。
【００９９】
【化２５】
2020506170.tif 000027
【０１００】
スキーム３では、ジシランとしてヘキサメチルシランを用いて、反応が例示的に示されており、これにより、Ｒ１０、Ｒ１１、およびＲ１２がメチル基を表す式（Ｘ）の化合物が得られる。メチル以外の炭化水素置換基を有するジシランを適用することにより、Ｒ１０、Ｒ１１、及びＲ１２を変えることができると考えられている。
【０１０１】
ＲＰが式（ＸＩＩ）の基を表し、式中、ＹＰが酸素原子であり、Ｒ１３がヒドロカルビル基を表す式（Ｘ）の化合物は、例えば、Ｎｉｃｅｗｉｃｚ  Ｄ．Ａ．ら，Ｏｒｇ．Ｓｙｎｔｈ．，２００８，８５の２７８頁〜２８６頁に記載された三段階合成により調製されてもよい。この三段階合成では、アセトアセテートがアジド化合物に変換され、これを次にトリヒドロカルビルシリルトリフルオロメタン−スルホネートと反応させてトリヒドロカルビルシリルジアゾアセテートを得て、これを最終的にペルオキシ一硫酸カリウムと反応させて標的化合物に到達する：
【化２６】
2020506170.tif 000028
【０１０２】
スキーム４では、この反応は、式（Ｘ）の化合物を得るために例示的に示され、式中、式（Ｘ）のＸＰ、Ｒ１０およびＲ１１はメチル基を表し、およびＲ１２はｔｅｒｔ−ブチル基を表す。これは、Ｒ１０、Ｒ１１およびＲ１２はｔ−ＢｕＭｅＳｉＯＳＯ２ＣＦ３以外のトリヒドロカルビルシリルトリフルオロメタン−スルホナートを適用することにより変化することができる。
【０１０３】
あるいは、ＭがＳｉであり、ＲＰが式（ＸＩＩ）の基を表し、且つＹＰが酸素原子を表す式（Ｘ）の化合物は、Ｎｉｃｅｗｉｃｚ  Ｄ．Ａ．，Ｊ．Ａｍ．Ｃｈｅｍ．Ｓｏｃ．，２００５，１２７（１７）の６１７０頁〜６１７１頁に記載されるように、ＺｎＩ２及びＥｔ３Ｎの存在下でシリルグリオキシレート、末端アルキン、及びアルデヒドのワンポット三成分カップリング反応により調製されてもよい。シリルグリオキシレート化合物の更なる合成については、Ｂｏｙｃｅ  Ｇ．Ｒ．らによるＪ．Ｏｒｇ．Ｃｈｅｍ．，２０１２，７７（１０）の４５０３頁〜４５１５頁、及びＢｏｙｃｅ  Ｇ．Ｒ．らによるＯｒｇ．Ｌｅｔｔ．，２０１２，１４（２）の６５２頁〜６５５頁に記載されている。
【０１０４】
例えば、式（Ｘ）の以下の化合物が知られ、且つ市販されており、それらのケミカルアブストラクト（ＣＡＳ）番号は括弧内に記載されている：ベンゾイルトリフェニルシラン（１１７１−４９−９）、ベンゾイルトリメチルシラン（５９０８−４１−８）、１−［（トリメチルシリル）カルボニル］−ナフタレン（８８３１３−８０−８）、１−メトキシ−２−［（トリメチルシリル）−カルボニル］−ベンゼン（１０７３２５−７１−３）、（４−クロロベンゾイル）（トリフェニル）シラン（１１７２−９０−３）、（４−ニトロベンゾイル）（トリフェニル）シラン（１１７６−２４−５）、（メチルジフェニルシリル）フェニル−メタノン（１８６６６−５４−１）、（４−メトキシベンゾイル）トリフェニルシラン（１１７４−５６−７）、及びｔｅｒｔ−ブチル（ｔｅｒｔ−ブチルジメチルシリル）グリオキシレート（８５２４４７−１７−７）。
【０１０５】
式（Ｘ）の全ての化合物は式（ＸＩ）の基を含み、
【化２７】
2020506170.tif 000029
で表される化合物である。
【０１０６】
式（ＸＩ）中、Ｍ、Ｒ１０、Ｒ１１およびＲ１２は上記のように定義される。Ｍの選択に応じて、式（ＸＩ）の基は、アシルシラン基またはアシルゲルマン基を表す。ＵＶ−ＶＩＳ光に曝露すると、Ｍとアシル基との間の結合は開裂される場合があり、これによりシリル／ゲルマニル及びアシルラジカルが重合開始構造として形成されるが、ラジカルへの開裂と競合して、カルベン構造が形成される場合がある：
【化２８】
2020506170.tif 000030
【０１０７】
重合開始ラジカルの形成とカルベン形成との間の競合は、アシルシランについて、Ｅｌ−Ｒｏｚ，Ｍ．らにより、Ｃｕｒｒｅｎｔ  Ｔｒｅｎｄｓ  ｉｎ  Ｐｏｌｙｍｅｒ  Ｓｃｉｅｎｃｅ，２０１１，ｖｏｌ．１５，１〜１３頁に記載されている。
【０１０８】
加えて、ＲＰがＸＰと同じ意味を有するか、または式（ＸＩＩ）の基である式（Ｘ）の化合物の場合、１，２−ジケトン基（−Ｃ（＝Ｏ）−Ｃ（＝Ｏ）−）のＣ−Ｃ結合は、ＵＶ−ＶＩＳ光に曝露されると二つのアシルラジカルへと開裂される場合がある。この開裂は、ＲＰが式（ＸＩＩ）の基であり、ＹＰが酸素原子である式（Ｘ）の化合物について、即ちグリオキシレート（−Ｏ−Ｃ＝Ｏ）−Ｃ（＝Ｏ）−）化合物について、例示的に示されている：
【化２９】
2020506170.tif 000031
【０１０９】
さらに、式（Ｘ）の化合物では、ＲＰが、式（ＸＩＩ）（式中、ＹＰが酸素原子であり、Ｒ１３が置換または非置換ヒドロカルビル基である）の化合物である場合には、ラジカル開裂に対する第三の可能性がある。即ち、分子内または分子間の水素引き抜きが起こる場合があり、水素ラジカルが抽出される：
【化３０】
2020506170.tif 000032
【０１１０】
グリオキシレート基の開裂と水素引き抜き機構の両方は、ケイ素もゲルマニウムも含まない光開始剤（エチルフェニルグリオキシレート（Ｉｒｇａｃｕｒｅ（登録商標）ＭＢＦ）など）で知られている。
【０１１１】
ＲＰがＸＰと同じ意味を有するか、または式（ＸＩＩ）の基である式（Ｘ）の化合物では、本発明者らは分子モデリング計算を行い、計算から−Ｃ（＝Ｏ）−Ｃ（＝Ｏ）−基のＣ−Ｃ結合はＳｉ−ＣまたはＧｅ−Ｃ結合よりも弱いために、Ｓｉ−ＣまたはＧｅ−Ｃ結合の開裂が除外される可能性があると思われる。
【０１１２】
光開始剤系は、ジアリールヨードニウム塩、トリアリールスルホニウム塩及びテトラアリールまたはテトラアルキルホスホニウム塩をさらに含んでもよい。これらの塩は、光開始剤の重合性能を改善するための共開始剤として機能する場合があるが、カチオン性重合のための開始剤としても機能する場合がある。
【０１１３】
例えば、ジアリールヨードニウム塩は、（４−メチルフェニル）［４−（２−メチルプロピル）フェニル］ヨードニウムヘキサフルオロアンチモネート、（４−メチルフェニル）［４−（２−メチルプロピル）フェニル］ヨードニウムテトラフルオロボレート、ジフェニルヨードニウム（ＤＰＩ）テトラフルオロボレート、ジ（４−メチルフェニル）ヨードニウム（Ｍｅ２−ＤＰＩ）テトラフルオロボレート、フェニル−４−メチルフェニルヨードニウムテトラフルオロボレート、ジ（４−ヘプチルフェニル）ヨードニウムテトラフルオロボレート、ジ（３−ニトロフェニル）ヨードニウムヘキサフルオロホスフェート、ジ（４−クロロフェニル）ヨードニウムヘキサフルオロホスフェート、ジ（ナフチル）ヨードニウムテトラフルオロボレート、ジ（４−トリフルオロメチルフェニル）ヨードニウムテトラフルオロボレート、ＤＰＩヘキサフルオロホスフェート、Ｍｅ２−ＤＰＩヘキサフルオロホスフェート、ＤＰＩヘキサフルオロアルセネート、ジ（４−フェノキシフェニル）ヨードニウムテトラフルオロボレート、フェニル−２−チエニルヨードニウムヘキサフルオロホスフェート、３，５−ジメチルピラゾリル−４−フェニルヨードニウムヘキサフルオロホスフェート、ＤＰＩヘキサフルオロアンチモネート、２，２’−ＤＰＩテトラフルオロボレートジ（２，４−ジクロロフェニル）ヨードニウムヘキサフルオロホスフェート、ジ（４−ブロモフェニル）ヨードニウムヘキサフルオロホスフェート、ジ（４−メトキシフェニル）ヨードニウムヘキサフルオロホスフェート、ジ（３−カルボキシフェニル）ヨードニウムヘキサフルオロホスフェート、ジ（３−メトキシカルボニルフェニル）ヨードニウムヘキサフルオロホスフェート、ジ（３−メトキシスルホニルフェニル）ヨードニウムヘキサフルオロホスフェート、ジ（４−アセトアミドフェニル）ヨードニウムヘキサフルオロホスフェート、ジ（２−ベンゾチエニル）ヨードニウムヘキサフルオロホスフェート、及びＤＰＩヘキサフルオロホスフェートからなる群から選択される。
【０１１４】
特に好ましいヨードニウム化合物としては、ジフェニルヨードニウム（ＤＰＩ）ヘキサフルオロホスフェート、ジ（４−メチルフェニル）ヨードニウム（Ｍｅ２−ＤＰＩ）ヘキサフルオロホスフェート、ジアリールヨードニウムヘキサフルオロアンチモネート、（４−メチルフェニル）［４−（２−メチルプロピル）フェニル］ヨードニウムヘキサフルオロアンチモネート、（４−メチルフェニル）［４−（２−メチルプロピル）フェニル］ヨードニウムヘキサフルオロホスフェート（Ｉｒｇａｃｕｒｅ（登録商標）２５０、ＢＡＳＦ  ＳＥから市販されている製品）、（４−メチルフェニル）［４−（２−メチルプロピル）フェニル］ヨードニウムテトラフルオロボレート、４−オクチルオキシフェニルフェニルヨードニウムヘキサフルオロアンチモネート、４−（２−ヒドロキシテトラデシルオキシフェニル）フェニルヨードニウムヘキサフルオロアンチモネート、及び４−イソプロピル−４’−メチルジフェニルヨードニウムボレートが挙げられる。
【０１１５】
特に好ましい実施形態によれば、ヨードニウム化合物は、ＤＰＩヘキサフルオロホスフェート及び／または４−イソプロピル−４’−メチルジフェニルヨードニウムテトラキス（ペンタフルオロフェニル）ボレートである。
【０１１６】
好ましいトリアリールスルホニウム塩は、以下の式：
【化３１】
2020506170.tif 000033
ＰＦ６のＳ−（フェニル）チアントレニウムヘキサフルオロホスフェートである。
【０１１７】
特に好ましいホスホニウム塩は、テトラアルキルホスホニウム塩、テトラキス−（ヒドロキシメチル）−ホスホニウム（ＴＨＰ）塩、またはテトラキス−（ヒドロキシメチル）−ホスホニウムヒドロキシド（ＴＨＰＯＨ）塩であり、テトラアルキルホスホニウム塩の陰イオンは、ギ酸塩、酢酸塩、リン酸塩、硫酸塩、フッ化物、塩化物、臭化物およびヨウ化物からなる群から選択される。
【０１１８】
特に好ましい光開始剤系は、式（Ｘ）の光開始剤を、任意でカンファーキノンに加えて、上述のようにジアリールヨードニウム塩、トリアリールスルホニウム塩またはテトラアリール若しくはテトラアルキルホスホニウム塩と組み合わせて含む。
【０１１９】
好ましくは、重合開始剤は組成物の全重量に基づいて０．０１〜１０％の量で含まれる。本発明において添加される重合開始剤の量は特に制限されない。重合性組成物の１００重量部当たり０．０１〜１０重量部の重合開始剤を使用し得ることが好ましい。重合開始剤の量が０．０１重量部未満である場合、重合は十分に進行せず、それによって機械的強度が低減され得る。したがって、量は少なくとも０．１重量パーセントであることがより好ましい。一方、重合化開始剤の量が１０重量部を超えるとき、重合化開始剤自体が低重合性能を有する場合、十分な機械強度が得られない場合があり、さらに組成物からの析出が起こり得る。
【０１２０】
本発明の歯科用複合材は、重合化促進剤をさらに含有してもよい。重合促進剤の例は、アミンおよび硫酸塩およびその塩である。
【０１２１】
本発明はまた、歯科用組成物で使用するための重合性組成物の調製のための方法を提供し、方法は、
（ａ）  以下の式（Ｉ）の一つ以上の化合物のｘ当量：
【化３２】
2020506170.tif 000034
（式中、
Ｒ１は、請求項１に定義される通りである）；
（ｂ）  以下の式（ＩＩ）の化合物のｙ当量：
【化３３】
2020506170.tif 000035
（式中、
Ｌは請求項１に記載の通りであり、
（ｃ）  任意で以下の式（ＩＶ）または（Ｖ）の一つ以上の化合物のｚ当量：
【化３４】
2020506170.tif 000036
（式中、
Ｒ２は、独立して、一つ以上の一価または二価のオルガノポリシロキサン基および／または一つ以上の一価または二価のペルフルオロヒドロカルビル基、および／または（メタ）アクリロイル基、（メタ）アクリルアミド基、ビニルエーテル基、ビニルエステル基、アジリジン、エポキシド基およびオキセタン基から選択される一つ以上の重合性基を含み得る有機基であって、
０．０５≦ｘ／ｙ≦０．６６、および２ｙ−２ｘ≦ｚ≦１．５（２ｙ−２ｘ）であり、ｘ、ｙ、およびｚは成分（ａ）、（ｂ）および（ｃ）のモル当量である）、を含む混合物を反応させること、を含む。
【０１２２】
本発明によると、逐次多量体化または、二官能性成分（ａ）および（ｂ）の反応は、式（ＩＩ）の分子に由来する分子ブロックＡと、式（ＩＩＩ）の分子に由来する分子ブロック（ｂ）が交互となる直鎖状分子を形成する重合を提供する。化学量論によって、結果として得られる分子鎖は、成分（ａ）または（ｂ）から誘導される末端基を有する。したがって、化学量論的過剰な成分（ｂ）が使用される場合、０．０５≦ｘ／ｙ＜０．５であり、末端基はヒドロキシル基である。代替的に、化学量論的過剰な成分（ａ）が使用される場合、０．５＜ｘ／ｙ≦０．６６であり、末端基はカルボン酸基である。末端基はさらに、末端封止基と反応してもよい。末端基がヒドロキシル基である場合、モノカルボン酸またはその無水物は末端封止剤として使用され得る。末端基がカルボン酸基である場合、単官能性アルコールはその無水物は末端封止剤として使用され得る。
【０１２３】
成分（ａ）は無水マレイン酸であることが好ましい。本発明の方法における成分（ａ）として使用される無水物は、純粋な無水マレイン酸であることが最も好ましい。しかしながら、その他の無水物類似体、メチルマレイン酸無水物、フルオロマルチレイン無水物などの利用が可能である。
【０１２４】
成分（ｂ）は、１，６−ヘキサンジオール、１，１０−デカンジオール、２−メチルプロパン−１，３−ジオール、２，２−ジメチルプロパン−１，３−ジオール２，２，３，３，４，４，５，５，６，６，７，７，８，８，９，９−ヘキサデカフルオロ−１，１０−デカンジオール、１，３−ビス（４−ヒドロキシブチル）テトラメチルジシロキサンなどの直鎖状または分枝状ジオールから選択されることが好ましい。
【０１２５】
反応は、反応器中で、好ましくは加熱する間、成分（ａ）、（ｂ）および随意に（ｃ）を混合することによって実行されてもよく、また本発明の重合性組成物を提供するための単一プロセスで混合物を反応させてもよい。
【０１２６】
代替的に、反応は、第一の混合物を提供するために成分（ａ）および（ｂ）を混合し、第一の混合物を第一のプロセスで反応させ、次いで、第二の混合物を提供するために第一のプロセスの反応生成物に成分（ｃ）を追加し、次いで本発明の重合性組成物を提供するために第二の混合物を反応させることによって実行され得る。
【０１２７】
反応時間は特に限定されず、３０分〜４８時間の範囲で選択され得る。好ましくは、反応時間は、１時間〜１２時間、より好ましくは２時間〜１０時間の範囲内で選択される。
【０１２８】
反応温度は特に限定されず、周囲温度から混合物の沸騰温度までの範囲で選択され得る。好ましくは、反応温度は、５０〜１８０℃、より好ましくは７０〜１５０℃の範囲内で選択される。
【０１２９】
反応圧力は特に限定されず、周囲圧力から高圧までの範囲で選択され得る。好ましくは、反応圧力は周囲圧力である。
【０１３０】
この反応は、溶媒の存在下または非存在下で行うことができる。適切な溶媒は、ジメチルスルホキシド、トルエン、ＤＭＦ、およびエチレングリコールジメチルエーテルなどの非プロトン性溶媒から選択され得る。好ましくは、反応は溶媒の非存在下で行われる。
【０１３１】
この反応は、溶媒の存在下で行うことができる。Ｂｉ（ＯＴｆ）３などの適切な触媒が、反応を促進するために使用され得る。必要に応じて、触媒は相間移動触媒でもよい。好適な相間移動触媒は、四級アンモニウムおよびホスホニウム塩から選択されてもよい。具体的には、相間移動触媒は、トリエチルベンジル塩化アンモニウム、ベンジルトリメチル塩化アンモニウムおよびヘキサデシルトリブチルホスホニウム臭化物であり得る。トリエチルベンジル塩化アンモニウムが使用され得ることが好ましい。
【０１３２】
触媒の量は特に限定されず、反応混合物中に存在する成分（ａ）、（ｂ）、および（ｃ）の総重量に基づいて、０．０１〜５重量パーセント、より好ましくは０．１〜３重量パーセントの範囲で選択され得る。
【０１３３】
本発明によると、成分（ａ）、（ｂ）および（ｃ）のｘ、ｙ、およびｚのモル当量は、それぞれ０．０５≦ｘ／ｙ≦０．６６、および２ｙ−２ｘ≦ｚ≦１．５（２ｙ−２ｘ）で選択される。０．０５≦ｘ／ｙ＜０．５の場合、末端封止成分（ｃ）は、式（ＩＶ）の一つ以上のカルボン酸化合物から選択される。０．５＜ｘ／ｙ≦０．６６の場合、末端封止成分（ｃ）は、式（ＩＶ）の一つ以上のカルボン酸化合物から選択される。
【０１３４】
末端封止成分（ｃ）は、以下の式（ＩＶ）の一つ以上の化合物であってもよい：
【化３５】
2020506170.tif 000037
（式中、Ｒ２は、独立して、一つ以上の一価または二価のオルガノポリシロキサン基および／または一つ以上の一価または二価のペルフルオロヒドロカルビル基、および／または（メタ）アクリロイル基、（メタ）アクリルアミド基、ビニルエーテル基、ビニルエステル基、アジリジン、エポキシド基およびオキセタン基から選択される一つ以上の重合性基を含み得る有機基である）。
【０１３５】
末端封止成分（ｃ）は、以下の式（Ｖ）の一つ以上の化合物であってもよい：
【化３６】
2020506170.tif 000038
（式中、Ｒ２は、独立して、一つ以上の一価または二価のオルガノポリシロキサン基および／または一つ以上の一価または二価のペルフルオロヒドロカルビル基、および／または（メタ）アクリロイル基、（メタ）アクリルアミド基、ビニルエーテル基、ビニルエステル基、アジリジン、エポキシド基およびオキセタン基から選択される一つ以上の重合性基を含み得る有機基である）。
【０１３６】
有機基は、脂環式基、芳香族基、またはシロキサン基またはそれらの組み合わせであってもよい。さらに、有機基は、一つ以上の二価のオルガノポリシロキサン基および／または一つ以上の二価の二価のペルフルオロヒドロカルビル基を含有し得る。有機基はまた、一つ以上のオルガノポリシロキサン基および／またはペルフルオロヒドロカルビル基、および／または（メタ）アクリロイル基、（メタ）アクリルアミド基、ビニルエーテル基、ビニルエステル基、アジリジン、エポキシド基およびオキセタン基から選択される一つ以上の重合性基によって置換され得る。末端封止基Ｒ２の具体的な例は、ビニル基、（メタ）アクリロイル基、（メタ）アクリルアミド基、ビニルエーテル基、ビニルエステル基、  アジリジン基、エポキシド基およびオキセタン基である。
【０１３７】
成分（ｃ）が反応混合物中に存在するとき、反応は阻害剤の存在下で実施され得る。阻害剤は、望ましい反応を妨げない任意の従来的に公知の阻害剤であり得る。阻害剤は、２，６−ジ−ｔｅｒｔ−ブチル−ｐ−クレゾールおよびブチルヒドロキシトルエン（ＢＨＴ）から選択されてもよく、好ましくは、２，６−ジ−ｔｅｒｔ−ブチル−ｐ−クレゾールが使用され得る。
【０１３８】
阻害剤の量は特に限定されず、反応混合物中に存在する成分（ａ）、（ｂ）、および（ｃ）の総重量に基づいて、０．００１〜０．５重量パーセント、より好ましくは０．０１〜０．３重量パーセントの範囲で選択され得る。
【０１３９】
得られた末端マクロモノマーは、クロロホルム、ＤＭＦおよびＴＨＦなどの有機溶媒、ならびにトリエチレングリコールジメタクリレートなどの反応希釈剤中で可溶性であり得る。
【０１４０】
本発明はさらに、本発明の方法によって得ることができる重合性組成物を提供する。本発明による重合性組成物は、２３℃で１〜２０００、より好ましくは２〜１５００Ｐａｓの動的粘度を有することが好ましい。好ましくは、本発明による重合性組成物は、１．４５０〜１．５４０の屈折率を有する。
【０１４１】
本発明はまた、本発明の方法によって得ることができる重合性組成物を提供する。重合性組成物は、方法の直接生成物であってもよく、歯科用組成物の調製のために使用され得る。代替的に、重合性組成物は、本発明の方法およびさらなる精製プロセスによって得ることができる。
【０１４２】
好ましくは、重合性組成物は、以下の式（ＶＩ）の重合性マクロモノマーを含む：
【化３７】
2020506170.tif 000039
（式中、
ｍは０〜２０の整数であり、
ｏは０〜２０の整数であり、
ｐは、１〜４０の整数であり、
Ｒ１は、水素原子、または直鎖状Ｃ１〜６もしくは分枝状Ｃ２〜６または環状Ｃ３〜６アルキル基を表し、
Ｒ３は、直鎖状Ｃ１〜６もしくは分枝状Ｃ２〜６または環状Ｃ３〜６アルキル基を表し、
Ｒ４は、ビニル基、アジリジン基、オキセタン基または直鎖状Ｃ１〜６、分枝状Ｃ２〜６若しくは環状Ｃ３〜６アルキル基を表し、
ｎは１〜５０の範囲の平均鎖長である）。
【０１４３】
式（ＶＩ）の重合性マクロモノマーは、歯科用組成物で使用され得る。好ましくは、歯科用組成物は、歯科印象材料、流動性歯科用複合材、汎用性歯科用複合材、充填可能歯科複合材、または小窩裂溝封鎖材である。
【０１４４】
本発明の歯科印象材料または歯科用複合材は、成分（ａ）、（ｂ）、および（ｃ）の反応生成物以外のさらなる重合性モノマーを含み得る。重合性モノマーは、単官能性、二官能性、三官能性または多官能性モノマーであってもよい。
【０１４５】
マクロマーを含有する重合性組成物に加えて、歯科印象材料または歯科用複合材に含有される重合性モノマーの総質量は、好ましくは、重合性組成物の成分（ａ）、（ｂ）、および（ｃ）の反応生成物の１００重量部当たり、１〜１００重量部の範囲である。
【０１４６】
歯科印象材料は、充填剤をさらに含むことが好ましい。充填剤は、歯科印象材料の硬化前の粘度および流動性ならびに硬化後の強度を調節するための成分である。充填剤は、硬化性マトリクスの１重量部あたり０．１〜２重量部の範囲で含まれ得る。充填剤の例示的な例は、炭酸カルシウム、湿った微粉状シリカ、フュームドシリカ、結晶シリカ、カーボンブラック、赤色酸化鉄、酸化セリウム、酸化チタン、および水酸化アルミニウムなどの補強充填剤、およびこれらの充填剤の表面を有機ケイ素化合物を用いて疎水化することによって得られる充填剤を含む。
【０１４７】
本発明の歯科用複合材は、ｐＨ調製剤、紫外線吸収材、抗酸化剤、重合阻害剤、着色剤、抗菌剤、Ｘ線造影剤、増粘剤、蛍光剤をさらに含み得る。
【０１４８】
本発明の歯科用複合材は、フッ化ナトリウム、フッ化カルシウム、フルオロアルミノシリケートガラス、またはモノフルオロリン酸ナトリウムなど、徐放性の充填剤をさらに含有し得る。
【０１４９】
歯科用複合材は抗菌剤を含有し得る。抗菌剤は、１２−（メタ）アクリロイロキシドデシルピリジニウムまたはセチルピリジニウム塩化物などの抗菌活性を有する界面活性剤であり得る。
【０１５０】
ここで本発明を以下の実施例に基づいて更に説明する。
【実施例】
【０１５１】
材料：無水マレイン酸（純度９５％または９９％）、１，６−ヘキサンジオール（ＨＥＸ、純度９７％または９９％）、１，１０−デカンジオール（ＤＥＣ、純度９８％）、２，２−ジメチルプロパン−１，３−ジオール（ＮＰＧ、純度９９％）、フマル酸モノエチル（純度９５％）、２−メチル−１，３−プロパンジオール（純度９９％）、Ｂｉ（ＯＴｆ）３、１，４−ブタンジオールジビニルエーテル（ＢＤＤＶＥ、純度９８％）、トリエチレングリコールジビニルエーテル（ＴＥＧＤＶＥ、純度９８％）、１，３−ビス（４−ヒドロキシブチル）テトラメチルジシロキサン（純度＞９７％）および２，２，３，３，４，４，５，５，６，６，７，７，８，８，９，９−ヘキサデカフルオロ−１，１０−デカンジオール（純度９７％）をＳｉｇｍａ−Ａｌｄｒｉｃｈから購入した。
【０１５２】
ブチルヒドロキシトルエンはＦ．Ｂ．ＳＩＬＢＥＲＭＡＮＮ  ＧｍｂＨ＆Ｃｏ．ＫＧから購入された。
【０１５３】
カンファーキノンおよびエチル４−（ジメチルアミノ）安息香酸（ＤＭＡＢＥ）をＰＣＭ  Ｐｒｏｄｕｃｔｓ  ＧｍｂＨから購入した。
【０１５４】
アジピン酸ジビニル（ＤＶＡ；純度＞９９％）をＴＣＩ  Ｄｅｕｔｓｃｈｌａｎｄ  ＧｍｂＨから購入した。
【０１５５】
ＵＰ−レジンの合成
調製例１（ＭＥＷ−０１−００３−０２）
Ｒａｄｌｅｙ’ｓによるＴｏｒｎａｄｏ（商標）Ｏｖｅｒｈｅａｄ  Ｓｔｉｒｒｉｎｇ  Ｓｙｓｔｅｍ内の１００ｍＬ丸底フラスコ中で、マレイン酸無水物１０ｇ（０．１０２０ｍｏｌ）および１，６−ヘキサンジオール１２．４０ｇ（０．１０４９ｍｏｌ）を１８０℃（加熱浴温度）に加熱した。混合物を、１８０℃および３００ｍｂａｒで６時間攪拌した。冷却後、残りの水を４０℃で真空中で除去した。黄色の透明な液体を得た。
【図面の簡単な説明】
【０１５６】
【図１】ＩＲスペクトルを図１に示す。η＝３８．１Ｐａ＊ｓ  ＩＲ（ｃｍ−１）：１７１７（エステルＣ＝Ｏ）
【０１５７】
調製例２（ＭＥＷ−０１−０２６−０１）
磁気攪拌バーおよび生成された水を除去する蒸留橋を有する１００ｍＬｌ丸底フラスコを用いて、無水マレイン酸１０ｇ（０．１０２０ｍｏｌ）および１，１０−デカンジオール１８．１６８ｇ（０．１０４２ｍｏｌ）を１８０℃（加熱浴温度）に加熱した。反応混合物を１８０℃で６時間攪拌した。冷却後、真空中で残りの水を４０℃で除去した。無色の透明な液体を得、数日後、液体は濁った。
η＝８．６Ｐａ＊ｓ
ＩＲ（ｃｍ−１）：１７２０（エステルＣ＝Ｏ）
【０１５８】
調製例３（ＭＥＷ−０１−１１２−０１）
機械的攪拌器、ガス密着性のある磁気攪拌ヘッドおよび蒸留橋を備えた三首フラスコ中で、無水マレイン酸４０，４０４ｇ（０．４０７９ｍｏｌ）、２，２−ジメチルプロパン−１，３−ジオール４５，１７２ｇ（０．４２９４ｍｏｌ）、およびブチルヒドロキシトルエン８９．９ｍｇ（０．４０７９ｍｍｏｌ）を１６０℃（加熱浴温度）に加熱した。１６０℃で１時間攪拌した後、９５０ｍｂａｒの真空を設定した。さらに一時間後、ブチルヒドロキシトルエン１７９．８ｍｇ（０．８１５８ｍｍｏｌ）を加え、反応混合物を１６０℃および９５０ｍｂａｒで１３時間攪拌した。
η＝８５．７Ｐａ＊ｓ
【０１５９】
ＮＭＲによる２，２−ジメチルプロパン−１，３−ジオールの変換；７６．３％
１Ｈ  ＮＭＲ（ＣＤＣｌ３，４００ＭＨｚ）δ（ｐｐｍ）＝６．９２−６．８０（ｍ，ＨＣ＝ＣＨフマル酸，０．３８Ｈ），６．４４−６．２８（ｍ，ＨＣ＝ＣＨ−ＣＯＯＨ，０．７１Ｈ），６．２６（ｓ，ＨＣ＝ＣＨマレイン酸，０．６９Ｈ），４．０９−３．９５（ｍ，ＣＨ２Ｏ，３．０２Ｈ），３．５２（ｓ，ＣＨ２ＯＨ開始材料，０．２０Ｈ），３．４０−３．３２（ｍ，ＣＨ２ＯＨ鎖末端，０．７４Ｈ），１．０１（ｄｔ，Ｃ（ＣＨ３）２，６Ｈ）
【０１６０】
調製例４（ＭＥＷ−０１−１１０−０１）
機械的攪拌機を有する５０Ｍｌ丸底フラスコ中で、マレイン酸９１６，３ｍｇ（９，２５ｍｍｏｌ）、２，２，３，３，４，４，５，５，６，６，７，７，８，８，９，９−ヘキサデカフルオロ−１，１０−デカンジオール４．６３９ｇ（９．７４ｍｍｏｌ）およびブチルヒドロキシトルエン２，０ｍｇ（０，００９３ｍｍｏｌ）を１８０℃（加熱浴温度）に加熱した。１８０℃で２時間攪拌した後、ブチルヒドロキシトルエン４．１ｍｇ（０．０１８５ｍｍｏｌ）を加え、反応混合物１８０℃でさらに一時間攪拌した。冷却後、オフホワイト色の固形物を得、トリ（エチレングリコール）ジビニルエーテルに溶解性であった。
【０１６１】
調製例５（ＭＥＷ−０１−１１６−０１）
Ｒａｄｌｅｙ’ｓによるＴｏｒｎａｄｏ（商標）Ｏｖｅｒｈｅａｄ  Ｓｔｉｒｒｉｎｇ  Ｓｙｓｔｅｍ内の１００ｍＬ丸底フラスコ中で、マレイン酸無水物６．０６１ｇ（０．０６１２ｍｏｌ）、１，３−ビス（４−ヒドロキシブチル）テトラメチルジシロキサン１７．９４０ｇ（０．０６４４ｍｏｌ）およびブチルヒドロキシトルエン２７．０ｍｇ（０．１２２４ｍｍｏｌを１８０℃（加熱浴温度）に加熱した。混合物を１８０℃で２時間攪拌し、無色の透明な液体を得た。
η＝０．５３６Ｐａ＊ｓ
ＮＭＲによる１，３−ビス（４−ヒドロキシブチル）テトラメチルジシロキサンの変換：７２．５％
【０１６２】
１Ｈ  ＮＭＲ（ＣＤＣｌ３，４００ＭＨｚ）δ（ｐｐｍ）＝６．８５（ｓ，ＨＣ＝ＣＨフマル酸，０．２５Ｈ），６．４９−６．３２（ｍ，ＨＣ＝ＣＨ−ＣＯＯＨ，０．７７Ｈ），６．２３（ｓ，ＨＣ＝ＣＨマレイン酸，０．８０Ｈ），４．３２−４．２５（ｍ，７７Ｈ），４．１８（ｔ，２．１０Ｈ），３．９０−３．８６（ｍ，０．０８Ｈ），３．７０−３．６２（ｍ，１．０１Ｈ），１．８５−１．８０（ｍ，０．０９Ｈ），１．７８−１．６５（ｍ，２．８２Ｈ），１．６４−１．５５（ｍ，１．１８Ｈ），１．４７−１．３３（ｍ，３．９２Ｈ），０．６６−０．６０（ｍ，０．１６Ｈ），０．５８−０．４８（ｍ，３．８０Ｈ），０．２０−０．１１（ｍ，０．４５Ｈ），０．０８−０．００（ｓ，１１．５５Ｈ）
【０１６３】
調製例６（ＭＥＷ−０１−１２２−０１＿Ｂ）
Ｒａｄｌｅｙ’ｓによるＴｏｒｎａｄｏ（商標）Ｏｖｅｒｈｅａｄ  Ｓｔｉｒｒｉｎｇ  Ｓｙｓｔｅｍ内の１００ｍＬ丸底フラスコ中で、マレイン酸無水物６．８７２１ｇ（０．０６９４ｍｏｌ）、２，２−ジメチルプロパン−１，３−ジオール９．１２４２ｇ（０．０８６７ｍｏｌ）、フマル酸モノエチル５．２６３２ｇ（０．０３４７ｍｏｌ）およびブチルヒドロキシトルエン２２．９ｍｇ（０．１０４１ｍｍｏｌ）を１８０℃（加熱浴温度）に加熱した。１８０℃で１時間攪拌した後、８００ｍｂａｒの真空を水流ポンプで設定した。さらに一時間後、ブチルヒドロキシトルエン４５．９ｍｇ（０．２０８１ｍｍｏｌ）を加え、反応混合物を１８０℃および８００ｍｂａｒで２２時間攪拌した。
【０１６４】
ＮＭＲによる２，２−ジメチルプロパン−１，３−ジオールの変換；９９．２％
１Ｈ  ＮＭＲ（ＣＤＣｌ３，４００ＭＨｚ）δ（ｐｐｍ）＝６．９４−６．８０（ｍ，ＨＣ＝ＣＨフマル酸，１．８３Ｈ），６．２５（ｓ，ＨＣ＝ＣＨマレイン酸，０．２９Ｈ），４．２５（ｑ，ＯＣＨ２ＣＨ３，０．２９Ｈ），４．１１−３．９５（ｍ，ＯＣＨ２，３．９３Ｈ），３．３６（ｓ，ＣＨ２ＯＨ，０．０３Ｈ），１．３１（ｔ，ＯＣＨ２ＣＨ３，０．３８Ｈ），１．０６−０．９０（ｍ，Ｃ（ＣＨ３）２，６Ｈ）
【０１６５】
調製例７（ＭＥＷ−０１−０８１−０１）
以下による合成：Ｋｒｉｃｈｅｌｄｏｒｆ，Ｈ．Ｒ．；Ｙａｓｈｉｒｏ，Ｔ．；Ｗｅｉｄｎｅｒ，Ｓ．；Ｍａｃｒｏｍｏｌｅｃｕｌｅｓ  ２００９，４２，６４３３−６４３９。
Ｒａｄｌｅｙ’ｓによるＴｏｒｎａｄｏ（商標）Ｏｖｅｒｈｅａｄ  Ｓｔｉｒｒｉｎｇ  Ｓｙｓｔｅｍ内の２５０ｍＬ丸底フラスコ中で、無水マレイン酸４０．４０４ｇ（０．４０７９ｍｏｌ）、２−メチル−１，３−プロパンジオール３８．１９３４（０．４１９６ｍｏｌ）、Ｂｉ（ＯＴｆ）３  １．３３８ｇ（２．０４０ｍｍｏｌ）が８０℃に加熱された。８０℃で１時間攪拌した後、水流ポンプで１時間内に真空が１２ｍｂａｒに増加され、混合物を２２時間攪拌した。
【０１６６】
冷却後、レジンをＤＣＭ（９００ｍＬ）に溶解し、５％のＮａＯＨ（６ｘ１００ｍＬ）で抽出した。合わせた水相をＤＣＭで洗浄し、合わせた有機相を水で洗浄した。ＭｇＳＯ４で乾燥後、ブチルヒドロキシトルエン５７，７２ｍｇを加え、溶媒を蒸発させた。
η＝１４９２Ｐａ＊ｓ
ＮＭＲによる２−メチル−１，３−プロパンジオールの変換；９２，８％
【０１６７】
１Ｈ  ＮＭＲ（ＣＤＣｌ３，４００ＭＨｚ）δ（ｐｐｍ）＝６．２６（ｓ，ＨＣ＝ＣＨマレイン酸，１．７７Ｈ），４．２４−４．００（ｍ，ＯＣＨ２，３．７１Ｈ），３．６０−３．４６（ｍ，ＨＯＣＨ２，０．２９Ｈ），２．３２−２．１８（ｍ，ＣＨＣＨ２Ｏ，０．８９Ｈ），２．０８−１．９８（ｍ，ＣＨＣＨ２ＯＨ，０．１６Ｈ），１．０７−０．９０（ｍ，ＣＨ３，３Ｈ）
【０１６８】
応用例
共重合の一般的手順
ＵＰ−レジンをジビニルエーテルまたはジビニルエステルと混合した。カンファーキノンの二重結合量の１ｍｏｌ％、およびＤＭＡＢＥの二重結合量の１．３ｍｏｌ％を加えた。均質な混合物を取得した後、表１のすべての製剤をＳｍａｒｔ  Ｌｉｔｅ  Ｆｏｃｕｓ（Ｄｅｎｔｓｐｌｙ  Ｓｉｒｏｎａ）で硬化した。さらに、Ｐｈｏｔｏ−ＤＳＣ（ＤＳＣ  ７ｂ  Ｐｅｒｋｉｎ  Ｅｌｍｅｒ）測定値を、表１に要約する。
【０１６９】
表１：クロスリンカーとのＵＰ−レジンの共重合
【表１】
2020506170.tif 000040
【０１７０】
応用例８（ＭＥＷ−０１−１２４−０１）
１ｇのＵＰ−レジンをペルフッ素化部分（ＭＥＷ−０１−１１０−０１）とともに０．３０７ｇのトリエチレングリコールジビニルエーテルに溶解し、８ｍｇのカンファーキノンおよび９ｍｇのＤＭＡＢＥと均一に混合した。混合物をＳｍａｒｔ  Ｌｉｔｅ  Ｆｏｃｕｓで硬化し、脆い固形物を得た。
【０１７１】
応用例９および１０（ＭＥＷ−０１−１２５−０１）
以下の混合物を、シロキサン部分が得られるＵＰ−レジンを用いて作製した（ＭＥＷ−０１−１１６−０１）。
【０１７２】
表２：クロスリンカーとのＵＰ−シロキサンレジンの共重合
【表２】
2020506170.tif 000041
混合物は、Ｓｍａｒｔ  Ｌｉｔｅ  Ｆｏｃｕｓ（Ｄｅｎｔｓｐｌｙ  Ｓｉｒｏｎａ）で２０秒以内に硬化され、硬い固体を得た。
【図１】
2020506170.tif 000051
【国際調査報告】
2020506170.tif 000052
2020506170.tif 000053
2020506170.tif 000054